(57)【要約】  チタン系金属化合物から作製されたインゴット（２）を製造する方法であって、  −原材料片（３）を提供するステップと、  −少なくとも１つのたらいにおいて原材料片（３）を液体金属（４）に溶融するステップと、  −前記少なくとも１つのたらい内の液体金属（４）を溶融状態に保持するステップと、  −少なくとも１つのたらいからるつぼ（１５）へのオーバーフローによって前記少なくとも１つのたらいから前記るつぼ（１５）に液体金属（４）を注ぐステップと、  −るつぼ（１５）内の液体金属（４）を冷却してインゴット（２）を形成するステップと、  を備え、  −原材料片（３）を、その液相線温度の７５％以上であり、且つ前記原材料片（３）の液相線温度よりも厳密に低い予熱温度で前記原材料片（３）が溶融する前に予熱するステップを備えることを特徴とする方法に関する。【特許請求の範囲】
【請求項１】
チタン系金属化合物から作製されたインゴット（２）を製造する方法であって、
−（Ｅ１）原材料片（３）を提供するステップと、
−（Ｅ３）少なくとも１つのたらいにおいて原材料片（３）を液体金属（４）に溶融するステップと、
−（Ｅ４）前記少なくとも１つのたらい内の液体金属（４）を溶融状態に保持するステップと、
−（Ｅ５）少なくとも１つのたらいからるつぼ（１５）へのオーバーフローによって、前記少なくとも１つのたらいから前記るつぼ（１５）に液体金属（４）を注ぐステップと、
−（Ｅ６）るつぼ（１５）内の液体金属（４）を冷却してインゴット（２）を形成するステップと、
を備え、
−（Ｅ２）前記原材料片（３）の液相線温度の７５％以上であり且つその液相線温度よりも厳密に低い予熱温度で、前記原材料片（３）が溶融する前に、前記原材料片（３）を予熱するステップを備えることを特徴とする、方法。
【請求項２】
予熱温度が原材料片（３）の固相線温度以上である、請求項１に記載の方法。
【請求項３】
予熱温度が液相線温度の９３％以上である、請求項２に記載の方法。
【請求項４】
チタン系金属化合物が、チタンの溶融温度よりも高い溶融温度を有する少なくとも１つの元素を含む、請求項１から３のいずれか一項に記載の方法。
【請求項５】
原材料片（３）の予熱が誘導によって行われる、請求項１から４のいずれか一項に記載の方法。
【請求項６】
原材料片（３）の予熱が、加熱ビーム（Ｆ）発生器（１６ｂ）によって行われる、請求項１から４のいずれか一項に記載の方法。
【請求項７】
前記方法が、加熱ビーム（Ｆ）発生器（１６ｂ）の向きを制御するステップを備える、請求項６に記載の方法。
【請求項８】
−（Ｅ３１）：第１のたらい（１２）において原材料片（３）を液体金属（４）に溶融するステップと、
−（Ｅ４１）：第１のたらい（１２）内の液体金属（４）を溶融状態に保持するステップと、
−（Ｅ５’）：第１のたらい（１２）から第２のたらい（１３）へのオーバーフローによって前記第１のたらい（１２）から前記第２のたらい（１３）へと液体金属（４）を注ぐステップと、
−（Ｅ４２）：第２のたらい（１３）内の液体金属（４）を溶融状態に保持するステップと、
−（Ｅ５１）：第２のたらい（１３）からるつぼ（１５）へのオーバーフローによって前記第２のたらい（１３）から前記るつぼ（１５）へと液体金属（４）を注ぐステップと、を備える、請求項１から７のいずれか一項に記載の方法。
【請求項９】
チタン系金属化合物から作製されたインゴット（２）の製造システム（１）であって、
−液体金属（４）を収容するように構成された少なくとも１つのたらいと、
−原材料片（３）を前記少なくとも１つのたらいに運ぶように構成されたコンベヤ（１１）と、
−液体金属（４）が前記少なくとも１つのたらいからのオーバーフローによって供給され、液体金属（４）を冷却および固化するように構成されたるつぼ（１５）と、
−少なくとも１つのたらいおよびるつぼ（１５）の反対側に位置し、前記少なくとも１つのたらいおよび前記るつぼ（１５）内の原材料片（３）を溶融して溶融状態を保持するように構成された加熱手段（１４）と、を備え、
システム（１）が、前記原材料片（３）の液相線温度の７５％以上であり且つ前記原材料片（３）の液相線温度よりも厳密に低い予熱温度で、前記原材料片（３）をコンベヤ（１１）上で加熱するように構成された予熱装置（１６）を備えることを特徴とする、システム。
【請求項１０】
予熱装置（１６）が、加熱ビーム（Ｆ）発生器（１６ｂ）を備える、請求項９に記載のシステム（１）。
【請求項１１】
予熱装置（１６）が、誘導予熱装置（１６ａ）を備える、請求項９に記載のシステム。
【発明の詳細な説明】
【技術分野】
【０００１】
本発明は、特に航空機用部品の製造のための、合金または金属間化合物などのチタン系金属化合物から作製されたインゴットの製造の一般的な分野に関する。
【０００２】
チタン系合金またはチタン系金属間化合物から作製されたインゴットは、一般に、異なるたらいにおいて原材料片を溶融し、次に液体金属をるつぼに注いで金属を冷却および固化してインゴットを形成することによって製造される。
【発明の概要】
【発明が解決しようとする課題】
【０００３】
しかしながら、従来のチタンインゴットの製造方法は、得られたインゴットの機械的特性が所望の機械的特性に比べて低下するという問題を引き起こす可能性がある。
【課題を解決するための手段】
【０００４】
したがって、本発明の主な目的は、本発明の第１の態様によれば、
チタン系金属化合物から作製されたインゴットを製造する方法であって、
−原材料片を提供するステップと、
−少なくとも１つのたらいにおいて原材料片を液体金属に溶融するステップと、
−前記少なくとも１つのたらい内の液体金属を溶融状態に保持するステップと、
−前記少なくとも１つのたらいから前記るつぼへのオーバーフローによって、少なくとも１つのたらいからるつぼに液体金属を注ぐステップと、
−るつぼ内の液体金属を冷却してインゴットを形成するステップと、
を備え、
−前記原材料片を、その液相線温度の７５％以上の予熱温度で前記原材料片が溶融する前に予熱するステップであって、前記予熱温度が液相線温度よりも厳密に低いステップを備えることを特徴とする方法を提案することによって、そのような欠点を克服することである。
【０００５】
原材料片を予熱するそのようなステップは、特にたらい内の未溶融材料の存在を低減することにより、たらい内の金属の均一性を改善することを可能にする。
【０００６】
さらに、そのような予熱は、新たに溶融した金属が前記たらい内に落下するときの、たらい内の温度低下を低減することを可能にし、したがって、たらいにおける未溶融材料の溶解を促進することによって均一性も改善し、金属化合物の溶融速度を増加させ、生産的利益を可能にする。
【０００７】
さらに、そのような予熱は、溶融ステップ中に原材料が受ける熱衝撃を低減することを可能にし、したがって、原材料のオフガスを低減する。これらのオフガスは、介在物を生成する可能性のある反応を引き起こす可能性があり、これらの介在物は、インゴットの機械的特性を低下させる。オフガスによって引き起こされる反応はまた、るつぼに堆積される元素を生成する可能性もあり、したがって、インゴットの機械的特性を低下させる。さらに、原材料の熱衝撃は、たらいのさらに下流に落下する可能性があるため短い溶解時間を有する可能性がある、原材料の小さな固体粒子の突出を助長し、したがって、未溶融粒子がるつぼ内に残るリスクを増加させ、インゴットの機械的特性を低下させる。
【０００８】
そのような予熱ステップは、これらの金属化合物が高い溶融温度を有し（チタンは１，６６８℃の溶融温度を有する）、チタン系金属化合物が、インゴットの形成中の未溶融金属粒子の存在のより高いリスクを有するため、チタン系金属化合物から作製されたインゴットの製造に特に有利である。
【０００９】
本方法は、技術的可能性に応じて、単独で、または組み合わせて、以下の特性を備えることができる：
−予熱温度が原材料片の固相線温度以上である、
−予熱温度が液相線温度の９３％以上である、
−チタン系金属化合物は、チタンの溶融温度よりも高い溶融温度を有する少なくとも１つの元素を含む、
−原材料片の予熱は、誘導によって行われる、
−原材料片の誘導予熱は、前記原材料片の浮揚を確実にするように構成されている、
−原材料片の予熱は、加熱ビーム発生器によって行われる、
−本方法は、加熱ビーム発生器の向きを制御するステップを備える、
−本方法は、以下のステップを備える：
・第１のたらいにおいて原材料片を液体金属に溶融する、
・第１のたらいの液体金属を溶融状態に保持する、
・第１のたらいから第２のたらいへのオーバーフローによって前記第１のたらいから前記第２のたらいに液体金属を注ぐ、
・第２のたらいの液体金属を溶融状態に保持する、
・第２のたらいからるつぼへのオーバーフローによって前記第２のたらいから前記るつぼに液体金属を注ぐ。
【００１０】
第２の態様によれば、本発明は、チタン系金属化合物から作製されたインゴットを製造するシステムであって、
−液体金属を受け入れるように構成された少なくとも１つのたらいと、
−原材料片を前記少なくとも１つのたらいに運ぶように構成されたコンベヤと、
−前記少なくとも１つのたらいからのオーバーフローによって供給され、液体金属を冷却および固化するように構成されたるつぼと、
−少なくとも１つのたらいおよびるつぼの反対側に位置し、前記少なくとも１つのたらいおよび前記るつぼ内の原材料片を加熱および溶融するように構成された加熱手段と、を備え、
システムが、前記原材料片の液相線温度の７５％以上であり、且つ前記原材料片の液相線温度よりも厳密に低い予熱温度で原材料片をコンベヤ上で加熱するように構成された予熱装置を備えることを特徴とするシステムを提案する。
【００１１】
システムは、技術的可能性に応じて、単独で、または組み合わせて、以下の特性を備えることができる：
−予熱装置は、加熱ビーム発生器を備える、
−システムは、画像取得装置および画像分析装置を備え、前記画像取得装置は、加熱ビーム発生器による原材料片の予熱の画像を取得するように構成され、前記画像分析装置は、前記画像取得装置によって取得された画像からの加熱ビーム発生器の向きを制御するように構成される、
−予熱装置は、誘導予熱装置を備える、
−誘導予熱装置は、原材料片を確実に浮揚させるように構成されている。
【００１２】
本発明の他の特徴および利点は、限定されることなくその例示的な実施形態を示す添付図面を参照して、以下に与えられる説明から明らかになるであろう。図では以下のとおりである。
【図面の簡単な説明】
【００１３】
【図１】本発明の一実施形態に係る、チタン系金属化合物から作製されたインゴットの製造システムを概略的に表している。
【図２】インゴット製造システムの予熱装置の第１の変形例を表している。
【図３】予熱装置の第２の実施形態を表している。
【図４】本発明の一実施形態に係る、チタン系金属化合物から作製されたインゴット製造方法の異なるステップの概略図を表している。
【図５】図１の製造システムの変形例によって実装された製造方法の異なるステップの概略図を表している。
【発明を実施するための形態】
【００１４】
図１に示されるように、チタン系金属化合物から作製されたインゴット２を製造するシステム１は、原材料片３が運ばれるコンベヤ１１を備える。コンベヤ１１は、例えば、振動テーブル、プッシュシリンダ、コンベヤベルトまたはウォームスクリューによって形成されることができる。
【００１５】
原材料片３は、チタン系合金またはチタン系金属間化合物のマスター合金、リサイクル材料片、または未使用原材料とすることができる。典型的には、原材料片３は、プレス塊および圧縮されたチップなどの粒子のブロックによって形成されることができ、これらのブロックは、例えば、２０ｃｍから５０ｃｍの間で構成される長さを有する。
【００１６】
チタン系金属化合物とは、ここでは、チタン系合金、すなわちチタンが主成分である合金、またはチタン系金属間化合物、すなわちチタンが主成分である金属間化合物のいずれかと理解される。合金は、異なる金属の組み合わせである一方で、金属間化合物は、少なくとも１つの金属と少なくとも１つの半金属との組み合わせである。
【００１７】
金属化合物は、例えば、以下の合金の中からの合金とすることができる：Ｔｉ１７、ＴｉＢｅｔａ１６、Ｔｉ２１Ｓ、Ｔｉ６２４２およびＴｉ６２４６；または、以下の金属間化合物の中からの金属間化合物とすることができる：ＴｉＡｌ  ４８-２-２およびＴｉＮＭＢ１。与えられた例は、限定的ではなく、他の合金またはチタン系金属間化合物が使用されることができる。
【００１８】
システム１は、原材料片３が溶融される少なくとも１つのたらいを備える。図１に示される例示的な実施形態では、システム１は、第１のたらい１２と、前記第１のたらい１２の下流に位置する第２のたらい１３とを備える。しかしながら、たらいの数は、より多くすることができ、したがって、システム１は、例えば、３つまたは４つのたらいを備えることができ、またはより少なく、したがって、システム１は、単一のたらいを備えることができる。
【００１９】
第１のたらい１２および第２のたらい１３は、原材料片３の溶融によって得られた液体金属４を収集する。
【００２０】
第１のたらい１２および第２のたらい１３は、一方では、液体金属４を受け入れる壁によって形成され、前記壁は、例えば銅から作製され、他方では、壁をその劣化温度よりも低い温度に保持することを可能にする冷却装置によって形成され、前記冷却装置は、通常、冷却剤循環回路によって製造される。
【００２１】
原材料片３は、第１のたらい１２において溶融され、次いで、前記原材料片３の溶融によって得られた液体金属４は、第２のたらい１３に移される。
【００２２】
原材料片３の溶融は、第１のたらい１２および第２のたらい１３の反対側に位置する加熱手段１４によって行われる。
【００２３】
加熱手段１４は、例えば、プラズマトーチ、電子銃、電気アーク発生器、レーザ発生器、または誘導加熱手段によって形成されることができる。
【００２４】
さらに、加熱手段１４は、液体金属４を所望の冶金学的状態に置くために、第１のたらい１２および第２のたらい１３内の液体金属４を溶融状態に保持するように構成される。
【００２５】
第１のたらい１２および第２のたらい１３が位置する雰囲気は制御されることができる。液体金属４が大気と反応しないようにするために、制御された雰囲気は、例えば、真空雰囲気または制御された圧力下の不活性ガス雰囲気によって達成されることができる。別の可能な変形例によれば、制御された雰囲気は、制御された圧力下の特定のガスによって形成され、前記特定のガスは、前記液体金属４、したがってインゴット２の金属化合物を前記特定のガスによって帯電させるために液体金属４と反応するように適合される。
【００２６】
第１のたらい１２および第２のたらい１３もまた、制御されていない雰囲気にさらされる可能性がある。
【００２７】
図１に示されるように、システム１は、前記液体金属４を冷却し、それを固化して、半連続鋳造によってインゴット２を形成するように成形される固体金属前進フロント５を形成するために、第２のたらい１３の液体金属４が注がれるるつぼ１５を備える。
【００２８】
るつぼ１５に注がれる液体金属４を冷却するために、前記るつぼ１５は、前記るつぼ１５の壁を冷却する冷却回路を備える。冷却回路によって冷却されるるつぼ１５の壁は、例えば銅または銅合金などの高熱伝導性材料から作製される。
【００２９】
さらに、図１に見られるように、加熱手段１４もまた、るつぼ１５の反対側に配置され、るつぼ１５の上部にある液体金属４を溶融状態に保持するように構成される。
【００３０】
液体金属４は、オーバーフローによって、第１のたらい１２から第２のたらい１３へ、および第２のたらい１３からるつぼ１５へと移送される。換言すれば、第２のたらい１３は、第１のたらい１２から前記第２のたらいへの液体金属４のオーバーフローによって供給され、るつぼ１５は、第２のたらい１３から前記るつぼ１５への液体金属４のオーバーフローによって供給される。そのような特性は、インゴット２の機械的特性を低下させるであろう未溶融金属粒子がるつぼ１５に到達するリスクを制限することを可能にする。実際、まだ固体の金属は、第１のたらい１３および第２のたらい１４の底に落下する傾向がある。
【００３１】
チタン系金属化合物のインゴット２の機械的特性を改善するために、システム１は、コンベヤ１１の反対側に配置され、前記原材料片３が第１のたらい１２において溶融される前に原材料片３を予熱するように構成される予熱装置１６を備える。
【００３２】
予熱装置１６は、前記原材料片３の液相線温度の７５％以上であり、前記原材料片３の液相線温度よりも厳密に低い予熱温度で原材料片３を加熱するように構成される。
【００３３】
そのような予熱温度は、第１のたらい１２の入口での温度勾配を減少させることを可能にする。これは、原材料片３の溶融を容易にすることを可能にし、第１および第２のたらい１２および１３における未溶融金属粒子の存在を低減し、したがって、これらの未溶融金属粒子がるつぼ１５に到達するリスクを制限する。
【００３４】
本発明に係る予熱は、特に、小サイズの未溶融金属粒子の溶融を促進することによって、その小サイズ粒子の存在を低減することを可能にし、小サイズの粒子が第１および第２のたらい１２および１３の底に落下しない可能性が最も高くなり、したがって、液体金属４と共にるつぼ１５に注がれる。
【００３５】
さらに、そのような予熱温度は、原材料片３が第１のたらい１２に到着するときに受ける熱衝撃を低減することを可能にする。熱衝撃の低減は、オフガスの低減を可能にし、したがって、インゴットの機械的特性を低下させる、金属化合物中に不要な元素を生成する可能性があるこれらのオフガスによって引き起こされる反応を制限する。
【００３６】
好ましくは、予熱温度は、金属化合物の固相線温度以上であり、これは、第１のたらい１２および第２のたらい１３における固体金属粒子の溶解のさらなる加速を可能にし、熱衝撃の低減を可能にする。予熱温度は、常に合金の液相線温度よりも厳密に低い。
【００３７】
したがって、原材料片３は、金属化合物の固相線温度よりも高いが、液相線温度よりも厳密に低い温度であるため、部分的に溶融される。
【００３８】
さらにより好ましくは、予熱温度は、合金の液相線温度の９３％以上であり、固体金属粒子の溶解のさらなる加速を可能にし、原材料片３によって経験される温度差のさらなる低減を可能にする。ここでも、予熱温度は、合金の液相線温度よりも厳密に低い。
【００３９】
本発明は、例えば、モリブデン、バナジウムまたはタンタルなどのチタンの溶融温度よりも高い溶融温度を有する元素を含むチタン系金属化合物にとって特に有利である。実際、例えば、モリブデン、バナジウム、タンタルなど、チタンの溶融温度よりも高い溶融温度を有する金属化合物に存在する元素は、るつぼ１５に到達することができる液体金属４中に未溶融粒子を形成する傾向がある元素である。
【００４０】
図２に示される第１の可能な変形例によれば、予熱装置１６は、誘導予熱装置１６ａを備える。誘導予熱装置１６ａは、図２に示されるようなソレノイドによって、またはコンベヤ１１に平行な誘導プレートによって形成されることができる。
【００４１】
コンベヤ１１との接触による原材料片３の汚染を制限することを可能にする有利な特性によれば、誘導予熱装置１６ａは、コンベヤ１１上の前記原材料片３の浮揚を確実にするように構成される。
【００４２】
温度の漸進的な上昇および原材料片の浮揚を確実にするための誘導予熱装置１６ａの構成は、前記誘導予熱装置１６ａを通過する電流の強度および周波数を適応させることによって達成される。
【００４３】
図３に示される第２の変形例によれば、予熱装置１６は、例えば、光源、電子ビーム発生器、プラズマトーチまたはレーザ発生器などの加熱ビームＦの発生器１６ｂを備える。
【００４４】
有利には、原材料片３の予熱の効率を改善するために、予熱装置は、例えばカメラなどの画像取得装置１６ｃと、例えばプロセッサおよび、画像処理プログラムが記録されるメモリなどの画像解析装置１６ｄとを備える。画像取得装置１６ｃは、加熱ビームＦの発生器１６ｂによる原材料片３の予熱画像を取得するように構成される。
【００４５】
画像取得装置１６ｃはまた、取得された画像を画像解析装置１６ｄに送信するように構成される。画像解析装置１６ｄは、画像取得装置１６ｃによって送信された画像を解析し、加熱ビームＦが実際に原材料片３に向けられ、直接コンベヤ１１に向かって、前記原材料片３の隣に向けられないことを確認することによって、加熱ビームＦの発生器１６ｂの向きを制御するように構成された部分のためのものである。
【００４６】
画像分析装置１６ｄが、加熱ビームＦが正しく向けられていないことを検出すると、前記画像解析装置１６ｄは、オペレータまたは自動装置が加熱ビームＦの発生器１６ｂの向きを修正するように警告を発することができる。画像解析装置１６ｄはまた、加熱ビームＦが正しく向けられていないことを前記画像解析装置１６ｄが検出すると、前記画像解析装置１６ｄが加熱ビームＦの前記発生器１６ｂの向きを自動的に修正するように、加熱ビームＦの発生器１６ｂの向きを制御するように構成されることができる。
【００４７】
チタン系金属化合物から作製されたインゴット２を製造するシステム１は、図４に示される製造方法を実装するように構成される。
【００４８】
図４に示されるように、インゴット２を製造する方法は、以下のステップを備える：
−Ｅ１：原材料片３を提供する。このステップＥ１は、コンベヤ１１を用いて行われる。
−Ｅ２：前記原材料片３の液相線温度の７５％以上であり、前記原材料片３の液相線温度よりも厳密に低い予熱温度によって原材料片３を予熱する。この予熱ステップＥ２は、予熱装置１６を用いて行われる。
−Ｅ３：少なくとも１つのたらいにおいて原材料片３を液体金属４に溶融する。この溶融ステップは、予熱ステップＥ２の後に行われる。この溶融ステップＥ３は、加熱手段１４を用いて行われる。
−Ｅ４：前記少なくとも１つのたらい内の液体金属４を溶融状態に保持する。溶融状態を保持するこのステップは、液体金属４を所望の冶金学的状態に置くことを可能にし、さらに、未溶融金属粒子の良好な溶解を確実にすることを可能にする。溶融状態を保持するこのステップＥ４は、加熱手段１４を用いて行われる。
−Ｅ５：少なくとも１つのたらいからるつぼ１５へのオーバーフローによって前記少なくとも１つのたらいから前記るつぼ１５へと液体金属４を注ぐ。
−Ｅ６：るつぼ１５内の液体金属４の冷却によってインゴット２を形成する。
【００４９】
図１に示されるシステム１の実施形態では、本方法は、図５に示されるように、以下のステップを備える：
−Ｅ３１：第１のたらい１２において原材料片３を液体金属４に溶融する。第１のたらい１２において溶融するこのステップＥ３１は、少なくとも１つのたらいにおいて溶融するステップＥ３の変形例である。
−Ｅ４１：第１のたらい１２内の液体金属４を溶融状態に保持する。第１のたらい１２において溶融状態を保持するこのステップＥ４１は、少なくとも１つのたらいにおいて溶融状態を保持するステップＥ４の変形例である。
−Ｅ５’：第１のたらい１２から第２のたらい１３へのオーバーフローによって前記第１のたらい１２から前記第２のたらい１３へと液体金属４を注ぐ。
−Ｅ４２：第２のたらい１３内の液体金属４を溶融状態に保持する。第２のたらい１３において溶融状態を保持するこのステップＥ４２は、少なくとも１つのたらいにおいて溶融状態を保持するステップＥ４の変形例である。
−Ｅ５１：第２のたらい１３からるつぼ１５へのオーバーフローによって前記第２のたらい１３から前記るつぼ１５へと液体金属４を注ぐ。第２のたらい１３からるつぼ１５へのオーバーフローによって注ぐこのステップＥ５１は、少なくとも１つのたらいからのオーバーフローによってるつぼ１５に注ぐステップＥ５の変形例である。
【００５０】
さらにまた、原材料片３の予熱が、加熱ビームＦの発生器１６ｂを用いて行われる場合、チタン系金属化合物から作製されたインゴット２の製造方法は、原材料片３を予熱するステップＥ２の間に行われる加熱ビームＦの向きを制御するステップを備えることができる。加熱ビームＦの向きを制御するこのステップは、画像取得装置１６ｃによって取得された画像から画像解析装置１６ｄによって行われる。
【図１】
2021529260.tif 000002
【図２】
2021529260.tif 000003
【図３】
2021529260.tif 000004
【図４】
2021529260.tif 000005
【図５】
2021529260.tif 000006
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
チタン系金属化合物から作製されたインゴットを製造する方法であって、
−（Ｅ１）原材料片を提供するステップと、
−（Ｅ３）少なくとも１つのたらいにおいて原材料片を液体金属（４）に溶融するステップと、
−（Ｅ４）前記少なくとも１つのたらい内の液体金属を溶融状態に保持するステップと、
−（Ｅ５）少なくとも１つのたらいからるつぼへのオーバーフローによって、前記少なくとも１つのたらいから前記るつぼに液体金属を注ぐステップと、
−（Ｅ６）るつぼ内の液体金属を冷却してインゴットを形成するステップと、
を備え、
−（Ｅ２）前記原材料片の液相線温度の７５％以上であり且つその液相線温度よりも厳密に低い予熱温度で、前記原材料片が溶融する前に、前記原材料片を予熱するステップを備える、方法。
【請求項２】
予熱温度が原材料片の固相線温度以上である、請求項１に記載の方法。
【請求項３】
予熱温度が液相線温度の９３％以上である、請求項２に記載の方法。
【請求項４】
チタン系金属化合物が、チタンの溶融温度よりも高い溶融温度を有する少なくとも１つの元素を含む、請求項１に記載の方法。
【請求項５】
原材料片の予熱が誘導によって行われる、請求項１に記載の方法。
【請求項６】
原材料片の予熱が、加熱ビーム発生器によって行われる、請求項１に記載の方法。
【請求項７】
前記方法が、加熱ビーム発生器の向きを制御するステップを備える、請求項６に記載の方法。
【請求項８】
−（Ｅ３１）：第１のたらいにおいて原材料片を液体金属に溶融するステップと、
−（Ｅ４１）：第１のたらい内の液体金属を溶融状態に保持するステップと、
−（Ｅ５’）：第１のたらいから第２のたらいへのオーバーフローによって前記第１のたらいから前記第２のたらいへと液体金属を注ぐステップと、
−（Ｅ４２）：第２のたらい内の液体金属を溶融状態に保持するステップと、
−（Ｅ５１）：第２のたらいからるつぼへのオーバーフローによって前記第２のたらいから前記るつぼへと液体金属を注ぐステップと、を備える、請求項１に記載の方法。
【請求項９】
チタン系金属化合物から作製されたインゴットの製造システムであって、
−液体金属を収容するように構成された少なくとも１つのたらいと、
−原材料片を前記少なくとも１つのたらいに運ぶように構成されたコンベヤと、
−液体金属が前記少なくとも１つのたらいからのオーバーフローによって供給され、液体金属を冷却および固化するように構成されたるつぼと、
−少なくとも１つのたらいおよびるつぼの反対側に位置し、前記少なくとも１つのたらいおよび前記るつぼ内の原材料片を溶融して溶融状態を保持するように構成された加熱手段と、を備え、
システムが、前記原材料片の液相線温度の７５％以上であり且つ前記原材料片の液相線温度よりも厳密に低い予熱温度で、前記原材料片をコンベヤ上で加熱するように構成された予熱装置を備える、システム。
【請求項１０】
予熱装置が、加熱ビーム発生器を備える、請求項９に記載のシステム。
【請求項１１】
予熱装置が、誘導予熱装置を備える、請求項９に記載のシステム。
【国際調査報告】
2021529260.tif 000007
2021529260.tif 000008
2021529260.tif 000009
2021529260.tif 000010
2021529260.tif 000011